(57)【要約】【課題】コンクリートの表面の凹凸模様による意匠と、コンクリートから露出した骨材による柄模様とを同時に付与可能なコンクリート加飾用型押材を提供する。【解決手段】コンクリートの表面に形成される凹凸模様を反転させた反転形状４が形成された基材２と、その基材２の反転形状４が形成された面２ａ上に部分的に形成された、コンクリート硬化遅延剤が混合された樹脂組成物を含む硬化遅延剤層６と、を備えるようにした。そして、基材２上に硬化遅延剤層３による柄模様を有するようにした。【選択図】図１
2020175591.tif 000002
【特許請求の範囲】
【請求項１】
コンクリートの表面に形成される凹凸模様を反転させた反転形状が形成された基材と、
前記基材の前記反転形状が形成された面上に部分的に形成された、コンクリート硬化遅延剤が混合された樹脂組成物を含む硬化遅延剤層と、を備え、
前記基材上に前記硬化遅延剤層による柄模様を有することを特徴とするコンクリート加飾用型押材。
【請求項２】
前記反転形状を構成する凹部の底部と当該凹部に隣接する凸部の頂部との高低差は、０．５ｍｍ以上５０ｍｍ以下であり、
前記硬化遅延剤層の厚さは、５μｍ以上８０μｍ以下であることを特徴とする請求項１に記載のコンクリート加飾用型押材。
【請求項３】
前記硬化遅延剤層の厚さは、前記反転形状を構成する凹部の底部と当該凹部に隣接する凸部の頂部との高低差よりも小さいことを特徴とする請求項２に記載のコンクリート加飾用型押材。
【請求項４】
前記硬化遅延剤層は、オキシカルボン酸、珪藻土、酸化チタン、並びにアクリル系樹脂又はロジン系樹脂を含むことを特徴とする請求項１から３の何れか１項に記載のコンクリート加飾用型押材。
【請求項５】
前記基材は、シリコンゴム、発泡スチロール、ウレタン樹脂又は木材であることを特徴とする請求項１から４の何れか１項に記載のコンクリート加飾用型押材。
【発明の詳細な説明】
【技術分野】
【０００１】
本発明は、コンクリート加飾用型押材に関する。
【背景技術】
【０００２】
従来、基材としてのフィルムシート上に、コンクリート硬化遅延剤が混合された樹脂組成物を含む硬化遅延剤層が部分的に形成されて、フィルムシート上に硬化遅延剤層による柄模様を有するコンクリート加飾用工程紙が提案されている（例えば、特許文献１参照。）。特許文献１に記載のコンクリート加飾用工程紙では、コンクリートの型枠の内面に貼り付けることで、型枠に流し込まれたコンクリートの表面を、硬化遅延剤層で部分的に未硬化とし、未硬化のコンクリートの洗い出しにより、露出した骨材による柄模様をコンクリートの表面に形成し、コンクリートの表面に意匠を付与するようになっている。
【先行技術文献】
【特許文献】
【０００３】
【特許文献１】特表２００２−５３７１４１号公報
【発明の概要】
【発明が解決しようとする課題】
【０００４】
しかし、特許文献１に記載のコンクリート加飾用工程紙では、コンクリートの表面に凹凸模様を形成することが難しく、凹凸模様による意匠性の向上が困難であった。
本発明は、上記のような問題点に着目してなされたもので、コンクリートから露出した骨材による柄模様と、コンクリートの表面の凹凸模様とを容易に付与可能なコンクリート加飾用型押材を提供することを目的とする。
【課題を解決するための手段】
【０００５】
上記課題を解決するために、本発明の一態様は、（ａ）コンクリートの表面に形成される凹凸模様を反転させた反転形状が形成された基材と、（ｂ）基材の反転形状が形成された面上に部分的に形成された、コンクリート硬化遅延剤が混合された樹脂組成物を含む硬化遅延剤層と、を備え、（ｃ）基材上に硬化遅延剤層による柄模様を有するコンクリート加飾用型押材であることを要旨とする。
【発明の効果】
【０００６】
本発明によれば、硬化遅延剤層によって、露出した骨材による柄模様をコンクリートの表面に形成できる。また、基材に形成された反転形状によって、コンクリートの表面に凹凸模様を形成できる。そのため、コンクリートから露出した骨材による柄模様と、コンクリートの表面の凹凸模様とを容易に付与可能なコンクリート加飾用型押材を提供できる。
【図面の簡単な説明】
【０００７】
【図１】本発明の実施形態に係るコンクリート加飾用型押材を表す断面図である。
【発明を実施するための形態】
【０００８】
以下、本発明の実施形態に係るコンクリート加飾用型押材について図面を参照しつつ説明する。本発明は、以下の実施形態に限定されるものではなく、当業者の知識を基に設計の変更等の変形を加えることも可能であり、そのような変形が加えられた形態も、本発明の範囲に含まれる。また、各図面は、理解を容易にするため適宜誇張して表現している。
【０００９】
（構成）
図１に示すように、本発明の実施形態に係るコンクリート加飾用型押材１は、基材２と、基材２の一方の面２ａ上に部分的に形成された硬化遅延剤層３とを備えている。
【００１０】
（基材）
基材２は、一方の面２ａにコンクリートの表面に形成される凹凸模様を反転させた反転形状４が形成され、型枠に流しこまれたコンクリートの表面に凹凸模様を転写することで、コンクリートの表面に凹凸模様による意匠を付与するための板状の部材である。凹凸模様としては、例えば、タイル模様、レンガ模様、石垣模様、木目模様、石目模様が用いられる。反転形状４を構成する凹部４ａの底部とその凹部４ａに隣接する凸部４ｂの頂部との高低差としては、例えば、０．５ｍｍ以上５０ｍｍ以下が好ましい。また、基材２を構成する各部の高低差は、連続的又は不連続に変化するようにしてもよい。基材２を構成する各部の高低差を連続的又は不連続に変化させる場合、高低差が最小である部分の高低差を０．５ｍｍ以上とし、高低差が最大である部分の高低差を５０ｍｍ以下とし、その他の部分の高低差を０．５ｍｍ〜５０ｍｍの範囲内の数値とするのが好ましい。また、基材２の材料としては、例えば、シリコンゴム、発泡スチロール、ウレタン樹脂、木材を用いることができる。基材２の厚さとしては、例えば０．１ｍｍ以上８０ｍｍ以下が好ましい。
【００１１】
（硬化遅延剤層）
硬化遅延剤層３は、基材２の反転形状４が形成された面２ａ上に部分的に形成されて、基材２上に硬化剤層３による柄模様を形成し、型枠に流し込まれたコンクリートの表面を部分的に未硬化とすることで、コンクリートの表面に露出した骨材（例えば、粗骨材、細骨材）による柄模様を付与するための層である。硬化遅延剤層３の材料としては、例えば、コンクリート硬化遅延剤が混合された樹脂組成物を用いることができる。このような樹脂組成物は、例えば、オキシカルボン酸を主成分としたコンクリート硬化遅延剤をアクリル系樹脂又はロジン系樹脂とともに適当な希釈溶媒中に溶解又は分散してなる塗工液を用いて形成できる。塗工液は、例えば、グラビア印刷法、シルクスクリーン印刷等の各種印刷法で塗布される。また、オキシカルボン酸としては、例えば、乳酸、リンゴ酸、クエン酸等、或いはこれらの２種以上の混合物、共重合体、複合体、積層体等を採用できる。また、アクリル系樹脂としては、例えば、アクリル酸メチル、アクリル酸エチル、アクリル酸ブチル、或いはこれらの２種以上の混合物、共重合体、複合体、積層体等を採用できる。さらに、硬化遅延剤層３は、珪藻土や酸化チタンを添加剤として含むのが好ましい。
【００１２】
珪藻土の粒径としては、例えば、１０μｍ以上１００μｍ以下が好ましい。また、硬化遅延剤層３が含む各成分の比率は、例えば、硬化遅延剤層３の全質量に対して、オキシカルボン酸が１０質量％以上２０質量％以下、アクリル系樹脂が２５質量％以上６０質量％以下、珪藻土が１０質量％以上１５質量％以下、酸化チタンが５質量％以上１０質量％以下が好ましい。柄模様としては、例えば、木目柄、石目柄、布目柄、抽象柄、幾何学模様、文字が用いられる。また、硬化遅延剤層３の厚さとしては、例えば、５μｍ以上８０μｍ以下が好ましい。また、硬化遅延剤層３を構成する各部の厚さは、連続的又は不連続に変化するようにしてもよい。硬化遅延剤層３を構成する各部の厚さを連続的又は不連続に変化させる場合、厚さが最小である部分の厚さを５μｍ以上とし、厚さが最大である部分の厚さを８０μｍ以下とし、その他の部分の厚さを５μｍ〜８０μｍの範囲内の数値とするのが好ましい。さらに、硬化遅延剤層３の厚さは、反転形状４を構成する凹部４ａの底部とその凹部４ａに隣接する凸部４ｂの頂部との高低差よりも小さいことが好ましい。
【００１３】
（使用方法）
本発明の実施形態に係る加飾用型押材１の使用方法としては、例えば、コンクリートの型枠の内面に基材２の他方の面２ｂを貼り付ける方法を採用できる。これにより、型枠に流し込まれたコンクリートの表面を硬化遅延剤層３で部分的に未硬化とし、未硬化のコンクリートの洗い出しにより、露出した骨材による柄模様をコンクリートの表面に形成できる。また、基材２の反転形状４によって、コンクリートの表面に凹凸模様を形成できる。
【００１４】
（効果その他）
以上説明したように、本発明の実施形態に係るコンクリート加飾用型押材１は、コンクリートの表面に形成される凹凸模様を反転させた反転形状４が形成された基材２と、基材２の反転形状４が形成された面２ａ上に部分的に形成された、コンクリート硬化遅延剤が混合された樹脂組成物を含む硬化遅延剤層３と、を備えるようにした。そして、基材２上に硬化遅延剤層３による柄模様を有するようにした。それゆえ、硬化遅延剤層３によって、露出した骨材による柄模様をコンクリートの表面に形成できる。また、基材２に形成された反転形状４によって、コンクリートの表面に凹凸模様を形成できる。そのため、コンクリートから露出した骨材による柄模様と、コンクリートの表面の凹凸模様とを容易に付与可能なコンクリート加飾用型押材１を提供することができる。
【００１５】
また、本発明の実施形態に係るコンクリート加飾用型押材１では、反転形状４を構成する凹部４ａの底部とその凹部４ａに隣接する凸部４ｂの頂部との高低差を、０．５ｍｍ以上５０ｍｍ以下とし、硬化遅延剤層３の厚さを、５μｍ以上８０μｍ以下とするのが好ましい。これにより、コンクリートから露出した骨材による柄模様の意匠性と、コンクリートの表面の凹凸模様の意匠性とを良好なものとすることができる。
また、本発明の実施形態に係るコンクリート加飾用型押材１では、硬化遅延剤層３の厚さを、反転形状４を構成する凹部４ａの底部とその凹部４ａに隣接する凸部４ｂの頂部との高低差よりも小さくするのが好ましい。これにより、骨材による柄模様を浅くし、凹凸模様を深くすることができ、意匠性をより良好にすることができる。
【００１６】
また、本発明の実施形態に係るコンクリート加飾用型押材１では、硬化遅延剤層３を、オキシカルボン酸、珪藻土、酸化チタン、並びにアクリル系樹脂又はロジン系樹脂を含むものとするのが好ましい。これにより、有機系化合物のコンクリート硬化遅延剤を用いるようにしたため、無機系化合物のコンクリート硬化遅延材に比べ遅延効果を増大できる。
また、本発明の実施形態に係るコンクリート加飾用型押材１では、基材２を、シリコンゴム、発泡スチロール、ウレタン樹脂又は木材からなるものとするのが好ましい。これにより、環境問題の面に加え、各種物性、加工性、汎用性及び経済性の面からも望ましい。
【実施例】
【００１７】
以下に、本発明の実施形態に係るコンクリート加飾用型押材１の実施例及び比較例について説明する。なお、本発明は、下記の実施例に限定されるものではない。
【００１８】
（実施例１）
まず、一方の面２ａに反転形状４が形成されたシリコンゴム製の板状の部材を、基材２として用意した。基材２の厚さは、０．１ｍｍ以上８０ｍｍ以下とした。また、反転形状４を構成する凹部４ａの底部とその凹部４ａに隣接する凸部４ｂの頂部との高低差は、０．５ｍｍ以上５０ｍｍ以下とした。すなわち、反転形状４を構成する各部の高低差のうち、高低差が最小である部分の高低差を０．５ｍｍ、高低差が最大である部分の高低差を５０ｍｍとし、その他の部分の高低差を０．５ｍｍ〜５０ｍｍの範囲内の数値とした。
【００１９】
続いて、基材２の一方の面２ａに、硬化遅延剤層３形成用の塗工液を塗布して、硬化遅延剤層３を部分的に形成して、基材２上に硬化遅延剤層３による柄模様を形成した。硬化遅延剤層３の厚さは、５μｍ以上８０μｍ以下とした。すなわち、硬化遅延剤層３を構成する各部の厚さのうち、厚さが最小である部分の厚さを５μｍ、厚さが最大である部分の厚さを８０μｍとし、その他の部分の厚さを５μｍ〜８０μｍの範囲内の数値とした。
【００２０】
塗工液の塗布は、ディスペンサーを用いて行った。ディスペンサーとしては、吐出口径５０μｍ〜６００μｍ、吐出サイクル０．５ｍｓ〜１００ｍｓ、１ショット当たりの吐出量０．５μＬ〜１０００μＬ、基材２とのギャップ０．５ｍｍ〜４０ｍｍ、駆動速度１０ｍｍ/ｓ〜２００ｍｍ/ｓのものを用いた。また、塗工液としては、塗工液の全質量に対して、オキシカルボン酸（乳酸、リンゴ酸、クエン酸、グルコン酸等）１０〜５５質量％、ロジン系樹脂３５〜８０質量％、酸化チタン５〜１０質量％含み、粘度が１０〜１００００ＣＰＳのものを用いた。これにより、コンクリート加飾用型押材１を作製した。
【００２１】
（実施例２）
実施例２では、反転形状４を構成する凹部４ａの底部とその凹部４ａに隣接する凸部４ｂの頂部との高低差を０．１ｍｍ以上０．４ｍｍ以下とした。すなわち、反転形状４を構成する各部の高低差のうち、高低差が最小である部分の高低差を０．１ｍｍ、高低差が最大である部分の高低差を０．４ｍｍとし、その他の部分の高低差を０．１ｍｍ〜０．４ｍｍの範囲内の数値とした。それ以外は、実施例１と同じ材料・手順でコンクリート加飾用型押材１を作製した。
【００２２】
（実施例３）
実施例３では、反転形状４を構成する凹部４ａの底部とその凹部４ａに隣接する凸部４ｂの頂部との高低差を５１ｍｍ以上８０ｍｍとした。すなわち、反転形状４を構成する各部の高低差のうち、高低差が最小である部分の高低差を５１ｍｍ、高低差が最大である部分の高低差を８０ｍｍとし、その他の部分の高低差を５１ｍｍ〜８０ｍｍの範囲内の数値とした。それ以外は、実施例１と同じ材料・手順でコンクリート加飾用型押材１を作製した。
【００２３】
（実施例４）
実施例４では、硬化遅延剤層３の厚さを１μｍ以上４μｍ以下とした。すなわち、硬化遅延剤層３を構成する各部の厚さのうち、厚さが最小である部分の厚さを１μｍ、厚さが最大である部分の厚さを４μｍとし、その他の部分の厚さを１μｍ〜４μｍの範囲内の数値とした。それ以外は、実施例１と同じ材料・手順でコンクリート加飾用型押材１を作製した。
【００２４】
（実施例５）
実施例５では、硬化遅延剤層３の厚さを８１μｍ以上１６０μｍ以下とした。すなわち、硬化遅延剤層３を構成する各部の厚さのうち、厚さが最小である部分の厚さを８１μｍ、厚さが最大である部分の厚さを１６０μｍとし、その他の部分の厚さを８１μｍ〜１６０μｍの範囲内の数値とした。それ以外は、実施例１と同じ材料・手順でコンクリート加飾用型押材１を作製した。
【００２５】
（実施例６）
実施例６では、硬化遅延剤層３の厚さを５万μｍ（５０ｍｍ）以上８万μｍ（８０ｍｍ）以下とした。すなわち、硬化遅延剤層３を構成する各部の厚さのうち、厚さが最小である部分の厚さを５０ｍｍ、厚さが最大である部分の厚さを８０ｍｍとし、その他の部分の厚さを５０ｍｍ〜８０ｍｍの範囲内の数値とした。それ以外は、実施例１と同じ材料・手順でコンクリート加飾用型押材１を作製した。
【００２６】
（比較例１）
比較例１では、硬化遅延剤層３を省略した。すなわち、硬化遅延剤層３を構成する各部の厚さを０μｍとした。それ以外は、実施例１と同じ材料・手順でコンクリート加飾用型押材１を作製した。
【００２７】
（比較例２）
比較例２では、ポリオレフィン系樹脂をラミネートしたクラフト紙を基材２として用いることで、基材２の反転形状４を省略した。すなわち、反転形状４を構成する各部の高低差を０ｍｍとした。それ以外は、実施例１と同じ材料・手順でコンクリート加飾用型押材１を作製した。
【００２８】
（性能評価）
実施例１〜６、比較例１、２のコンクリート加飾用型押材１を用いて、コンクリートの表面に意匠を付与する工程を行い、この意匠を付与する工程において以下の性能評価を行った。コンクリートの表面に意匠を付与する工程では、まずコンクリート加飾用型押材１をコンクリート型枠（幅２０ｃｍ×奥行き１０ｃｍ×高さ５ｃｍ）の底面に接着テープで貼り付けた。続いて、コンクリート材料（粗骨材２５〜４０％、細骨材２５〜４０％、ポルトランドセメント１０〜３０％）１ｋｇに対して、水０．０５〜０．２０ｋｇを投入し、薬さじ等を用いて２〜３分間撹拌した。続いて、撹拌したコンクリートをコンクリート型枠に０．５〜１．３ｋｇ程度流し込み、常温で２４時間養生した。これにより、流し込んだコンクリートを硬化させるとともに、コンクリートの底面を部分的に未硬化とした。
【００２９】
続いて、コンクリートをコンクリート型枠から取り外した。続いて、取り外したコンクリートからコンクリート加飾用型押材１を引き剥がした。続いて、コンクリートを水に浸しながらブラシで２分間洗い流すことで、コンクリートの底面（表面）の未硬化部分を除去した。続いて、未硬化部分を除去したコンクリートを常温で１時間以上乾燥させた。
【００３０】
（柄模様による意匠性評価）
柄模様による意匠性評価では、室内の白色電灯下において、コンクリートから露出した骨材で形成された柄模様による意匠性を目視で観察して評価した。そして、意匠性が良好である場合を合格「○」とし、意匠性が僅かに不良であるが実用上問題のない場合を合格「△」とし、意匠性が不良である場合を不合格「×」とした。
【００３１】
（凹凸模様による意匠性評価）
凹凸模様による意匠性評価では、室内の白色電灯下において、コンクリートの表面に形成された凹凸模様による意匠性を目視で観察して評価した。そして、意匠性が良好である場合を合格「○」とし、意匠性が僅かに不良であるが実用上問題のない場合を合格「△」とし、意匠性が不良である場合を不合格「×」とした。
【００３２】
（評価結果）
これらの評価結果を表１に示す。表１では、「反転形状４を構成する凹部４ａの底部とその凹部４ａに隣接する凸部４ｂの頂部との高低差」を「反転形状の高低差」と記す。
【００３３】
【表１】
2020175591.tif 000003
【００３４】
表１に示すように、実施例１〜６のコンクリート加飾用型押材１は、硬化遅延剤層３によって、露出した骨材による柄模様をコンクリートの表面に形成され、基材２の反転形状４によって、コンクリートの表面に凹凸模様が形成され、柄模様による意匠性評価、凹凸模様による意匠性評価の評価結果が合格「○」、「△」となった。
具体的には、実施例１のコンクリート加飾用型押材１は、柄模様による意匠性評価、凹凸模様による意匠性評価の両方の評価結果が合格「○」となった。
【００３５】
また、実施例２のコンクリート加飾用型押材１は、柄模様による意匠性評価の評価結果は合格「○」となったが、反転形状４の高低差が０．１ｍｍ以上０．４ｍｍ以下であるため、コンクリートの表面の凹凸模様が浅くなって、凹凸模様による意匠性評価の評価結果は「△」による合格となった。さらに、実施例３のコンクリート加飾用型押材１は、凹凸模様による意匠性評価の評価結果は合格「○」となったが、反転形状４の高低差が５１ｍｍ以上８０ｍｍ以下であるため、コンクリートの表面の凹凸模様が深くなり、柄模様が目立ち難くなって、柄模様による意匠性評価の評価結果は「△」による合格となった。
【００３６】
さらに、実施例４のコンクリート加飾用型押材１は、凹凸模様による意匠性評価の評価結果は合格「○」となったが、硬化遅延剤層３の厚さが１μｍ以上４μｍ以下であるため、コンクリートの表面の柄模様が浅くなって、柄模様による意匠性評価の評価結果は「△」による合格となった。また、実施例５のコンクリート加飾用型押材１は、柄模様による意匠性評価の評価結果は合格「○」となったが、硬化遅延剤層３の厚さが８１μｍ以上１６０μｍ以下であるため、コンクリートの表面の柄模様が深くなって、凹凸模様が目立ち難くなって、凹凸模様による意匠性評価の評価結果は「△」による合格となった。
【００３７】
また、実施例６のコンクリート加飾用型押材１は、硬化遅延剤層３の厚さが５万μｍ（５０ｍｍ）以上８万μｍ（８０ｍｍ）以下であるため、コンクリート表面の柄模様が深くなるとともに、遅延剤の効果が絵柄以外の箇所にまで及んでしまい、コンクリートの表面の柄模様がきれいに発現し難くなって、柄模様による意匠性評価の評価結果は「△」による合格となった。また、コンクリートの表面の柄模様が深くなることによって、凹凸模様が目立ち難くなって、凹凸模様による意匠性評価結果も「△」による合格となった。
【００３８】
一方、比較例１のコンクリート加飾用型押材１は、凹凸模様による意匠性評価の評価結果は合格「○」となったが、硬化遅延剤層３がないため、コンクリートの表面に露出した骨材による柄模様が形成されず、柄模様による意匠性評価の評価結果は不合格「×」となった。また比較例２のコンクリート加飾用型押材１は、凹凸模様による意匠性評価の評価結果は合格「○」となったが、反転形状４がないため、コンクリートの表面の凹凸模様が形成されず、凹凸模様による意匠性評価の評価結果は不合格「×」となった。
【００３９】
したがって、実施例１〜６のコンクリート加飾用型押材１は、比較例１、２のコンクリート加飾用型押材１と比較して、コンクリートから露出した骨材による柄模様と、コンクリートの表面の凹凸模様とによって意匠性に優れることが確認された。
【符号の説明】
【００４０】
１…コンクリート加飾用型押材、２…基材、２ａ…基材の一方の面、３…硬化遅延剤層、４…反転形状、４ａ…凹部、４ｂ…凸部
【図１】
2020175591.tif 000004